(57)【要約】【解決課題】印画時のトナー像の段差を十分小さくすることができ、光沢性に優れた銀塩写真調の高画質な画像が得られるのは勿論のこと、保存時の温湿度変化によるオフセットやクラックなどの画像破損が生じることがなく、長期間の使用・保存に耐えることが可能な電子写真用被転写紙を提供することを課題とする。【解決手段】電子写真法により形成されたトナー像が転写・定着される電子写真用被転写紙において、前記電子写真用被転写紙は、支持体の少なくとも一方の表面に設けられた被転写層を有し、前記被転写層は、結晶性ポリエステルと、非晶性ポリエステルと、これら結晶性ポリエステルと非晶性ポリエステルの共重合体を含むように構成して課題を解決した。【選択図】  図１
2004233518.tif 000002
【特許請求の範囲】
【請求項１】
電子写真法により形成されたトナー像が転写・定着される電子写真用被転写紙において、
前記電子写真用被転写紙は、支持体の少なくとも一方の表面に設けられたトナー像が転写される被転写層を有し、前記被転写層は、結晶性ポリエステルと、非晶性ポリエステルと、これら結晶性ポリエステルと非晶性ポリエステルの共重合体を含むことを特徴とする電子写真用被転写紙。
【請求項２】
電子写真法により形成されたトナー像が転写・定着される電子写真用被転写紙において、
前記電子写真用被転写紙は、支持体の少なくとも一方の表面に設けられたトナー像が転写される被転写層を有し、前記被転写層は、融点が８０〜１２０℃の結晶性ポリエステルを３０〜７０重量部と、ガラス転移点が７０〜１００℃の非晶性ポリエステルを７０〜３０重量部と、これら結晶性ポリエステルと非晶性ポリエステルの共重合体を含み、それらを相溶させた混合樹脂を７０〜１００重量部有することを特徴とする電子写真用被転写紙。
【請求項３】
前記結晶性ポリエステルの重量平均分子量が１５０００〜５００００であり、前記非晶性ポリエステルの重量平均分子量が８０００〜３００００であることを特徴とする請求項１又は２に記載の電子写真用被転写紙。
【請求項４】
前記結晶性ポリエステルのアルコール由来構成成分あるいは酸由来構成成分の少なくとも一方は、炭素数が２から１４の直鎖脂肪属からなることを特徴とする請求項１乃至３のいずれかに記載の電子写真用被転写紙。
【請求項５】
前記結晶性ポリエステルを構成するアルコール由来構成成分および酸由来構成成分に、非晶性ポリエステルを構成するアルコール由来構成成分および酸由来構成成分のいずれか一方を加えて共重合したポリエステルを含有することを特徴とする請求項１乃至４のいずれかに記載の電子写真用被転写紙。
【請求項６】
前記被転写層が、更に白色または透明の微粒子を含有することを特徴とする請求項１乃至５のいずれかに記載の電子写真用被転写紙。
【請求項７】
前記請求項１に記載の電子写真用被転写紙の被転写層上にカラートナーからなるトナー画像を転写し、当該電子写真用被転写紙の被転写層上に転写されたカラートナーからなるトナー画像を、定着ベルトを持つ冷却剥離方式定着装置によって加熱溶融して定着することにより、カラー画像を形成するカラー画像形成装置において、前記定着ベルトを持つ冷却剥離方式定着装置は、加熱ロールを含む複数のロールにより定着ベルトを回動可能に支持するとともに、前記加熱ロールに定着ベルトを介して加圧ロールを圧接させ、前記定着ベルトと加圧ロールの圧接部を、定着ベルト側にトナー画像が位置するように電子写真用被転写紙を通過させて、トナー画像を加熱加圧することにより定着し、前記定着ベルトがある程度冷却された状態で、当該定着ベルトから電子写真用被転写紙を剥離することを特徴とするカラー画像形成装置。
【発明の詳細な説明】
【０００１】
【発明の属する技術分野】
この発明は、電子写真方式を適用したカラー複写機やカラープリンター、あるいはカラーファクシミリ等のカラー画像形成装置に好適に使用される電子写真用被転写紙に関し、特に、電子写真方式によって印画されたカラートナー画像を担持して、光沢性に優れた銀塩写真調の高画質な画像を得ることができる電子写真用被転写紙に関するものである。
【０００２】
【特許文献１】特開昭６３−９２９６５号公報
【特許文献２】特開平５−８８４００号公報
【０００３】
【従来の技術】
通常、電子写真方式を適用した複写機やプリンター等の画像形成装置では、被転写紙上に画像情報に応じて静電的に付着させたトナー像を、熱ロール等により加熱・加圧して定着することにより、画像形成を行うように構成されている。その際、上記被転写紙上には、画像情報に応じて形成されたトナー像が溶融されて定着されるが、当該被転写紙上には、トナー像の有無やトナー像の濃淡によって段差が形成される。更に、フルカラーの画像形成装置では、イエロー（Ｙ）、マゼンタ（Ｍ）、シアン（Ｃ）、ブラック（ＢＫ）等の各色のトナー層を積層し  て、色調を再現することから、トナー画像のない非画像部と比較して、２次色、３次色画像の特に高濃度な部分は、トナーの量が多く、トナーの盛り上がりが目立ち、目視で確認される段差はもちろん、更には、トナーの多寡による表面光沢の不均一さによって違和感を生じてしまうという難点を有していた。
【０００４】
そこで、この印画時のトナー段差の影響を緩和する目的で、例えば、特開昭６３−９２９６５号公報に開示された技術が、既に提案されている。この特開昭６３−９２９６５号公報に係るカラー画像出力方法は、電子写真方法を用いたカラー画像出力方法において、画像支持基材上に透明樹脂層を設け、その透明樹脂層上にトナー像を形成した後、これを透明樹脂層中に埋め込むように構成したものである。
【０００５】
しかし、上記特開昭６３−９２９６５号公報に係るカラー画像出力方法の場合には、透明樹脂層の材質を特に考慮していないため、当該透明樹脂層の材質によっては、透明樹脂層中にトナー像を良好に埋め込むことができず、トナー像に段差が生じたり、表面の光沢性が低下するという問題点を有していた。
【０００６】
かかる問題点を解決し、トナー像を透明樹脂層に十分に埋め込ませるために  は、例えば、特開平５−８８４００号公報に開示されている技術が既に提案されている。この特開平５−８８４００号公報に係る電子写真用被転写フィルムは、耐熱温度１００℃以上のプラスチックフィルムの少なくとも一方の面に、トナーの定着温度において、定着されるべきトナーの結着樹脂と相溶性があり、且つトナーの定着温度において、トナーの結着樹脂よりも見掛けの溶融温度が低い透明樹脂層を設けるように構成したものである。
【０００７】
【発明が解決しようとする課題】
しかしながら、上記従来技術の場合には、次のような問題点を有している。すなわち、上記特開平５−８８４００号公報に係る電子写真用被転写フィルムの場合には、プラスチックフィルムの少なくとも一方の面に設けられる透明樹脂層として、トナーの定着温度において、定着されるべきトナーの結着樹脂と相溶性があり、且つトナーの定着温度において、トナーの結着樹脂よりも見掛けの溶融温度が低いものを用いるように構成したものであるため、透明樹脂層の溶融温度  は、トナーの結着樹脂の溶融温度よりも低く設定する必要がある。その結果、このような電子写真用被転写フィルムを用いた場合には、トナーの定着温度を実用的な温度に設定する関係上、上限値が決まってくるため、透明樹脂層の溶融温度を相対的に低く設定せざるを得ない。
【０００８】
したがって、上記提案に係る電子写真用被転写フィルムは、透明樹脂層の溶融温度が相対的に低くなり、高温高湿環境下や長期間の保存等によって、透明樹脂層が変形したり、機械的な強度が低下する。このように、上記電子写真用被転写フィルムを用いて、実用的な定着温度でトナーを透明樹脂層に十分埋め込ませるためには、耐熱保存性と機械強度を犠牲にせざるを得ない。そのため、初期的には高画質な画像が得られても、保存時に温湿度変化によるオフセットやクラックなどが発生してしまい、長期間の使用・保存には耐えられないという問題点を有していた。
【０００９】
そこで、この発明は、上記従来技術の問題点を解決するためになされたものであり、その目的とするところは、印画時のトナー像の段差を十分小さくすることができ、光沢性に優れた銀塩写真調の高画質な画像が得られるのは勿論のこと、保存時の温湿度変化によるオフセットやクラックなどの画像破損が生じることがなく、長期間の使用・保存に耐えることが可能な電子写真用被転写紙を提供することにある。
【００１０】
【課題を解決するための手段】
本発明者等は、支持体に特定の性質を有する樹脂をコーテイングして被転写層を形成した電子写真用被転写紙を用い、トナー画像を均一に被転写層中に埋め込むことにより、紙表面との段差をなくし、銀塩写真調の高画質な画像を得ることができ、更に、長期保存の温湿度の影響によるオフセットやクラック等の画質を生じさせないことを見出し、本発明を完成するに至った。即ち、前記課題を解決するための手段は、以下の通りである。
【００１１】
上記課題を解決するために、請求項１に記載の電子写真用被転写紙は、電子写真法により形成されたトナー像が転写・定着される電子写真用被転写紙におい  て、前記電子写真用被転写紙は、支持体の少なくとも一方の表面に設けられた被転写層を有し、前記被転写層は、結晶性ポリエステルと、非晶性ポリエステル  と、これら結晶性ポリエステルと非晶性ポリエステルの共重合体を含むように構成したものである。
【００１２】
また、請求項２に記載の電子写真用被転写紙は、電子写真法により形成されたトナー像が転写・定着される電子写真用被転写紙において、前記電子写真用被転写紙は、支持体の少なくとも一方の表面に設けられた被転写層を有し、前記被転写層は、融点が８０〜１２０℃の結晶性ポリエステルを３０〜７０重量部と、ガラス転移点が７０〜１００℃の非晶性ポリエステルを７０〜３０重量部と、これら結晶性ポリエステルと非晶性ポリエステルの共重合体を含み、それらを相溶させた混合樹脂を７０〜１００重量部有するように構成したものである。
【００１３】
さらに、請求項３に記載の電子写真用被転写紙は、前記結晶性ポリエステルの重量平均分子量が１５０００〜５００００であり、前記非晶性ポリエステルの重量平均分子量が８０００〜３００００であるように構成したものである。
【００１４】
又、請求項４に記載の電子写真用被転写紙は、前記結晶性ポリエステルのアルコール由来構成成分あるいは酸由来構成成分の少なくとも一方は、炭素数が２から１４の直鎖脂肪属からなるように構成したものである。
【００１５】
更に、請求項５に記載の電子写真用被転写紙は、前記結晶性ポリエステルを構成するアルコール由来構成成分および酸由来構成成分に、非晶性ポリエステルを構成するアルコール由来構成成分および酸由来構成成分のいずれか一方を加えて共重合したポリエステルを含有するように構成したものである。
【００１６】
また、請求項６に記載の電子写真用被転写紙は、前記被転写層が、更に白色または透明の微粒子を含有するように構成したものである。
【００１７】
さらに、請求項７に記載のカラー画像形成装置は、前記請求項１に記載の電子写真用被転写紙の被転写層上にカラートナーからなるトナー画像を転写し、当該電子写真用被転写紙の被転写層上に転写されたカラートナーからなるトナー画像を、定着ベルトを持つ冷却剥離方式定着装置によって加熱溶融して定着することにより、カラー画像を形成するカラー画像形成装置において、前記定着ベルトを持つ冷却剥離方式定着装置は、加熱ロールを含む複数のロールにより定着ベルトを回動可能に支持するとともに、前記加熱ロールに定着ベルトを介して加圧ロールを圧接させ、前記定着ベルトと加圧ロールの圧接部を、定着ベルト側にトナー画像が位置するように電子写真用被転写紙を通過させて、トナー画像を加熱加圧することにより定着し、前記定着ベルトがある程度冷却された状態で、当該定着ベルトから電子写真用被転写紙を剥離することを特徴とするカラー画像形成装置である。
【００１８】
本発明において、被転写層を構成する結晶性ポリエステルは、分子鎖中に結晶構造をもつため、結晶部に一定の熱エネルギーを加えることで結晶性を失わせ一気に流動状態にさせることができる。この結晶性ポリエステルの特性を用いることで保存可能温度領域から定着温度領域までの温度幅を狭くすることができ、溶融粘度低下と耐熱温度向上を両立させることができる。ただし、結晶性ポリエステル単独で被転写層を形成すると、顔料などを分散させることが難しくなり、さらに長期的には、緩慢な結晶化の進行による脆化と光沢変動が発生してしまう。
【００１９】
そこで、本発明では、結晶性ポリエスエルと非晶性ポリエスエルを前記の手段で混在させ、結晶性ポリエスエル分子鎖と非晶性ポリエスエル分子鎖を絡み合わせることで、分散している個々の結晶部を小さくする。結晶分散単位を小さくした結果、結晶化は定着直後に終了するようになる。これにより長期的な結晶化は起こらず、緩慢な結晶化の進行による脆化と光沢変動が起こらなくなる。その結果、トナーの埋め込み性と耐熱保存性を両立しつつ、長期的な機械強度を保つことで保存性の向上が図れる。
【００２０】
【発明の実施の形態】
以下に、この発明の実施の形態について図面を参照して説明する。
【００２１】
実施の形態１
図２はこの発明の実施の形態１に係る電子写真用被転写紙を用いたカラー画像形成装置を示す構成図である。
【００２２】
このカラー画像形成装置１には、図示しないパーソナルコンピュータ等のホストコンピュータから送られてくるカラー画像情報や、図示しない原稿読取装置によって読み取られたカラー原稿のカラー画像情報などが入力される。そして、上記カラー画像形成装置１では、入力されたカラー画像情報に対し、画像処理装置２により、必要に応じて、シェーデイング補正、位置ズレ補正、明度／色空間変換、ガンマ補正、枠消し、色／移動編集等の所定の画像処理が施される。
【００２３】
そして、上記の如く画像処理装置２で所定の画像処理が施された画像データ  は、イエロー（Ｙ）、マゼンタ（Ｍ）、シアン（Ｃ）、ブラック（ＢＫ）（各８ｂｉｔ）の４色の色材階調データとしてＲＯＳ３（Ｒａｓｔｅｒ  ＯｕｔｐｕｔＳｃａｎｎｅｒ）に送られ、このＲＯＳ３では、原稿色材階調データに応じてレーザー光による画像露光が行われる。
【００２４】
上記カラー画像形成装置１の内部には、色の異なる複数のトナー像を形成可能な画像形成手段Ａが配設されている。この画像形成手段Ａは、主として、静電潜像が形成される像担持体としての感光体ドラム７と、前記感光体ドラム７の表面を所定の電位に一様に帯電する帯電装置としてのスコロトロン８と、前記感光体ドラム７の表面に画像露光を施す画像露光手段としてのＲＯＳ３と、前記感光体ドラム７上に形成された静電潜像を現像して色の異なる複数のトナー像を形成可能な現像手段としてのロータリー方式の現像装置９とから構成されている。
【００２５】
上記ＲＯＳ３は、図２に示すように、図示しない半導体レーザーを原稿再現色材階調データに応じて変調し、この半導体レーザーからレーザー光ＬＢを階調データに応じて出射する。この半導体レーザーから出射されたレーザー光ＬＢは、回転多面鏡４によって偏向走査され、ｆ・θレンズ５及び反射ミラー６を介して像担持体としての感光体ドラム７上に走査露光される。
【００２６】
上記ＲＯＳ３によってレーザー光ＬＢが走査露光される感光体ドラム７は、図示しない駆動手段によって矢印方向に沿って所定の速度で回転駆動されるようになっている。この感光体ドラム７の表面は、予め一次帯電用の帯電装置としてのスコロトロン８によって、所定の極性（例えば、マイナス極性）及び電位に帯電された後、原稿再現色材階調データに応じてレーザー光ＬＢが走査露光されることによって静電潜像が形成される。上記感光体ドラム７上に形成された静電潜像は、イエロー（Ｙ）、マゼンタ（Ｍ）、シアン（Ｃ）、ブラック（ＢＫ）の４色の現像器９Ｙ、９Ｍ、９Ｃ、９ＢＫを備えたロータリー方式の現像装置９によって、例えば、感光体ドラム７の帯電極性と同極性のマイナス極性に帯電したトナー（帯電色材）によって反転現像され、所定の色のトナー像となる。上記ロータリー方式の現像装置９の各現像器９Ｙ、９Ｍ、９Ｃ、９ＢＫでは、例えば、平均粒径が５．５μｍの球形トナーが用いられる。尚、上記感光体ドラム７上に形成されたトナー像は、必要に応じて転写前帯電器１０によってマイナス極性の帯電を受け、電荷量が調整されるようになっている。
【００２７】
上記感光体ドラム７上に形成された各色のトナー像は、当該感光体ドラム７の下部に配置された中間転写体としての中間転写ベルト１１上に、第１の転写手段としての一次転写ロール１２によって多重に転写される。この中間転写ベルト１１は、駆動ロール１３、従動ロール１４ａ、テンションロール１４ｂ及び二次転写手段の一部を構成する対向ロールとしてのバックアップロール１５によって、感光体ドラム７の周速と同一の移動速度で矢印方向に沿って回動可能に支持されている。
【００２８】
上記中間転写ベルト１１上には、形成する画像の色に応じて、感光体ドラム７上に形成されるイエロー（Ｙ）、マゼンタ（Ｍ）、シアン（Ｃ）、ブラック（ＢＫ）の４色のすべて又はその一部のトナー像が、一次転写ロール１２によって順次重ね合わせた状態で転写される。この中間転写ベルト１１上に転写されたトナー像は、所定のタイミングで二次転写位置へと搬送される記録媒体としての電子写真用転写シート１６上に、中間転写ベルト１１を支持するバックアップロール１５と、当該バックアップロール１５に圧接する第２の転写手段の一部を構成する二次転写ロール１７の圧接力及び静電吸引力によって転写される。上記電子写真用転写シート１６は、図２に示すように、カラー画像形成装置１内の下部に配置された転写シート収容部材としての給紙カセット１８から、所定のサイズのものがフィードロール１８ａによって給紙される。給紙された電子写真用転写シート１６は、複数の搬送ロール２２及びレジストロール２３によって、所定のタイミングで中間転写ベルト１１の二次転写位置まで搬送される。そして、上記電子写真用転写シート１６には、上述したように、２次転写手段としてのバックアップロール１５と二次転写ロール１７とによって、中間転写ベルト１１上から所定の色のトナー像が一括して転写されるようになっている。
【００２９】
また、上記中間転写ベルト１１上から所定の色のトナー像が転写された電子写真用転写シート１６は、中間転写ベルト１１から分離された後、搬送ベルト２４によって定着装置２５へと搬送され、この定着装置２５によって熱及び圧力でトナー像が電子写真用転写シート１６上に定着され、片面複写の場合には、そのまま機外に排出されてカラー画像の形成工程が終了する。
【００３０】
一方、両面複写の場合には、第１面（表面）にカラー画像が形成された電子写真用転写シート１６を、そのまま機外に排出せずに、図示しない反転ゲートによって下向きに搬送方向が変更され、３つのロールが圧接されたトリロール２７及び反転ロール２８によって、反転通路２９へと一旦搬送される。そして、上記電子写真用転写シート１６は、今度は逆転する反転ロール２８によって両面用通路３０へと搬送され、この両面用通路３０に設けられた搬送ロール３１によってレジストロール２３まで一旦搬送されて停止する。電子写真用転写シート１６は、中間転写ベルト１１上のトナー像と同期して、再度レジストロール２３によって搬送が開始され、当該電子写真用転写シート１６の第２面（裏面）に対してトナー像の転写・定着工程が行われた後、機外に排出されるようになっている。
【００３１】
なお、図２中、３２は転写工程が終了した後の感光体ドラム７の表面から残留トナーや紙粉等を除去するためのクリーニング装置、３３は中間転写ベルト１１の清掃を行うための中間転写ベルト用クリーナー、３４は手差しトレイ、３５はイエロー（Ｙ）、マゼンタ（Ｍ）、シアン（Ｃ）、ブラック（ＢＫ）の各色のトナーを収容したトナーカートリッジをそれぞれ示している。
【００３２】
ところで、この実施の形態に係る電子写真用被転写紙は、電子写真法により形成されたトナー像が転写・定着される電子写真用被転写紙において、前記電子写真用被転写紙は、支持体の少なくとも一方の表面に設けられた被転写層を有し、前記被転写層は、結晶性ポリエステルと、非晶性ポリエステルと、これら結晶性ポリエステルと非晶性ポリエステルの共重合体を含むように構成したものであ  る。
【００３３】
更に具体的には、この実施の形態に係る電子写真用被転写紙は、支持体の少なくとも一方の表面に設けられた被転写層を有し、前記被転写層は、融点が８０〜１２０℃の結晶性ポリエステルを３０〜７０重量部と、ガラス転移点が７０〜１００℃の非晶性ポリエステルを７０〜３０重量部と、これら結晶性ポリエステルと非晶性ポリエステルの共重合体を含み、それらを相溶させた混合樹脂を７０〜１００重量部有するように構成したものである。
【００３４】
図１は、この実施の形態に係る電子写真用被転写紙１６を模式的に示す断面図であるが、同図において、支持体４０上に特定の構成の被転写層４１を有してなるものであるが、必要に応じて、被転写層４１以外にその他の層が形成されていもよい。
【００３５】
［被転写層］
上記被転写層４１は、結晶性ポリエステルと、非晶性ポリエステルと、それらの共重合体とを相溶させた混合樹脂からなるが、更にこの混合樹脂に無機顔料を含有させた様態が好ましく、必要に応じて、更に無機微粒子やワックスなど、その他の成分を含有してなる。
【００３６】
［結晶性ポリエステル］
上記結晶性ポリエステルは、融点が８０〜１２０℃であり、好ましくは８０〜１００℃であり、より好ましくは８５〜９５℃である。この結晶性ポリエステルは、融点が８０℃未満であると、高温高湿環境下で軟化してしまう虞れがあり、融点が１２０℃を超えると、定着時にトナー像の埋め込みや光沢性が不十分となるので好ましくない。また、この結晶性ポリエステルの重量平均分子量は、１５０００〜５００００である。尚、本発明において、前記ポリエステル樹脂の融点の測定には、示差走査熱量計（ＤＳＣ）を用い、室温から１５０℃まで毎分１０℃の昇温速度で測定を行ったときの吸熱ピークのトップの値を用いた。
【００３７】
樹脂の柔軟性を高めるため、前記結晶性ポリエステルのアルコール由来構成成分あるいは酸由来構成成分の少なくとも一方は、炭素数２から１４の直鎖脂肪属からなっている。また、融点調整など、必要に応じて第三成分を５０重量％以下の範囲で共重合しても良い。
【００３８】
尚、本発明において、「結晶性ポリエステル樹脂」の「結晶性」とは、示差走査熱量測定（ＤＳＣ）において、図４に示すように、階段状の吸熱量変化ではなく、図３に示すように、明確な吸熱ピークを有することを意味する。これは、ポリエステル樹脂の分子鎖が多くの部分で、結晶構造を有しているため、徐々に温度を上昇させた場合に、当該ポリエステル樹脂の結晶構造が溶融し、明確な吸熱ピークを示すものと考えられる。また、前記結晶性ポリエステル樹脂の主鎖に対して他の成分を共重合したポリマーの場合、他成分が５０重量％以下であれば、この共重合体も結晶性ポリエステルを呼ぶ。
【００３９】
前記結晶性ポリエステルの酸由来構成成分となるための酸としては、例えば、種々のジカルボン酸が挙げられる。
【００４０】
脂肪属ジカルボン酸としては、例えば、蓚酸、マロン酸、コハク酸、グルタン酸、アジピン酸、ピメリン酸、スベリン酸、アゼリン酸、セバシン酸、１，９−ノナンジカルボン酸、１，１０−デカンジカルボン酸、１，１１−ウンデカンジカルボン酸、１，１２−ドデカンジカルボン酸、１，１３−トリデカンジカルボン酸、１，１４−テトラデカンジカルボン酸、１，１６−ヘキサデカンジカルボン酸、１，１８−オクタデカンジカルボン酸、など、或いはその低級アルキルエステルや酸無水物が挙げられるが、この限りではない。
【００４１】
これらのうち、入手容易性を考慮すると、セバシン酸、１，１０−デカンジカルボン酸が好ましい。
【００４２】
芳香属ジカルボン酸としては、例えば、テレフタル酸、イソフタル酸、２，６−ナフタレンジカルボン酸、４，４’−ビフェニルジカルボン酸等が挙げられ、中でもテレフタル酸が、入手容易性、低融点のポリマーを形成しやすい等の点で好ましい。
【００４３】
また、前記結晶性ポリエステルのアルコール由来構成成分となるためのアルコールとしては、脂肪属ジオールが好ましい。
【００４４】
脂肪属ジオールとしては、具体的には、例えば、エチレングリコール、１，３−プロパンジオール、１，４−ブタンジオール、１，５−ペンタンジオール、  １，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１８−オクタデカンジオール、１，２０−エイコサンジオール、などが挙げられるが、これらに限定されるものではな  い。これらのうち、入手容易性を考慮すると、１，８−オクタンジオール、１，９−ノナンジオール、１，１０−デカンジオールが好ましく、また、融点が低い点で、１，９−ノナンジオールが好ましい。
【００４５】
前記結晶性ポリエステル樹脂の製造方法としては、特に制限はなく、酸成分とアルコール成分とを反応させる一般的なポリエステル重合法で製造することができる。すなわち、二塩基酸と二価アルコールをエステル化反応もしくはエステル交換反応させることによりオリゴマーを得、次いで真空下で重縮合反応を行って合成することができる。また、特公昭５３−３７９２０号公報に記載のようにポリエステルの解重合法によっても得ることができる。また、二塩基酸としては、ジメチルテレフタレート等のジカルボン酸のアルキルエステルを少なくとも一方に用いてエステル交換反応を行った後、重縮合反応を行なっても、ジカルボン酸を用いて直接エステル化し、次いで重縮合反応を行なってもよい。
【００４６】
例えば、二塩基酸と二価アルコールを、大気圧下１８０〜２００℃の温度で２〜５時間反応させ、水又はアルコールの留出を終了させて、エステル交換反応を完結させる。次いで、反応系内の圧力を１ｍｍＨｇ以下の高真空にすると共に、２００〜２３０℃の温度に昇温し、この温度にて１〜３時間加熱して結晶性ポリエステル樹脂を得ることができる。
【００４７】
［非晶性ポリエステル］
前記非晶性ポリエステルは、ガラス転移点が７０〜１００℃であり、好ましくは８０〜１００℃であり、より好ましくは８５〜９５℃である。重量平均分子量は８０００〜３００００であるが、前記結晶性樹脂との相溶性を高めるため、重量平均分子量は結晶性ポリエステルの重量平均分子量±５０００の範囲であることが好ましく、更には、ほぼ同程度であればより好ましい。ここで、非晶性ポリエステルの重量平均分子量が８０００未満であると、被転写層４１が脆くなり、又、３００００を越えると、流動性が低下し、定着性が不十分となる。また、この非晶性ポリエステルは、前記結晶性ポリエステルと共通のアルコール由来構成成分あるいは酸由来構成成分を持つことが相溶性を高める上で好ましい。また、融点調整などのため、必要に応じて第三成分を共重合しても良い。
【００４８】
前記非晶性ポリエステルの製造方法は、前記結晶性ポリエステル樹脂の製造方法と同様、特に制限はなく、前述のような一般的なポリエステル重合法で製造することができる。
【００４９】
また、前記酸由来構成成分としては、結晶性ポリエステルに関して挙げた種々のジカルボン酸を同様に用いることができる。前記アルコール由来構成成分としては、種々のジオールを用いることができるが、結晶性ポリエステルに関して挙げた脂肪属ジオールに加えて、ビスフェノールＡ、ビスフェノールＡエチレンオキサイド付加物、ビスフェノールＡプロピレンオキサイド付加物や水素添加ビスフェノールＡ等を用いることができる。また、非晶性ポリエステルの場合は、酸由来構成成分・アルコール由来構成成分とも複数の成分を含んでも良い。
【００５０】
［共重合体］
前記結晶性ポリエステルを構成するアルコール由来構成成分及び酸由来構成成分に、非晶性ポリエステルを構成するアルコール由来構成成分及び酸由来構成成分のいずれか一方を加えて共重合体としたポリエステルである。被転写層４１を構成する混合樹脂を作製する際に、加熱攪拌操作で生成する共重合体を用いても良いが、樹脂混合の前に別途共重合樹脂を作製し、混合の際に添加することが好ましい。
【００５１】
［混合樹脂］
混合樹脂は、結晶性ポリエステル部３０〜７０重量部と前記非晶性ポリエステル部７０〜３０重量部と、前記共重合体を少量（例えば、２〜１０％程度）含  み、それらを混合操作によって相溶させたものである。混合方法の例としては、溶剤による混合、ラテックス混合、加熱溶融混合などがあるが、いずれの方法でも、少なくとも溶融時に目視で透明性が確認できる程度に混ざっている必要がある。
【００５２】
ここで、前記結晶性ポリエステル部が７０重量部を超え、非晶性ポリエステル部が３０重量部よりも少ないと、長期的な結晶化の進行を抑えることが難しく、また、前記結晶性ポリエステル部が３０重量部よりも少なく、非晶性ポリエステル部が７０重量部を超えると、溶融粘度を下げる効果が薄く、トナーの埋まり込みが悪くなる。なお、結晶性ポリエステル部と非晶性ポリエステル部は、合計で１００重量部であり、共重合体は、例えば、結晶性ポリエステルと非晶性ポリエステルの混合物に対して外掛けで２〜１０重量部加えている。
【００５３】
［支持体］
本発明において、被転写層４１を支持体４０表面に形成するにあたって、支持体４０の基材としては、定着温度に耐えることができ、平滑性、白色度、滑り  性、摩擦性、帯電防止性、転写後のへこみ等の点で要求を満足できるものなら  ば、どのような材質のものでも使用することができる。例えば、上質紙、アート紙、コート紙、キャストコート紙、壁紙、裏打ち用紙、合成樹脂又はエマルジョン含浸紙、合成ゴムラテックス含浸紙、合成樹脂内添紙、板紙、セルロール繊維紙、ポリオレフィンコート紙（特に、ポリエチレンで両側を被覆した紙）等の紙支持体、また上記の任意の基材によって構成された層を組み合わせた積層体をも使用することができる。
【００５４】
支持体４０の元となる原紙の厚みは、１００〜２５０μｍが好ましい。厚みがこの範囲外になると、電子写真複写機やプリンターの中でジャミングしたり、手に持った感触に難が生じることがある。原紙は平滑性及び平面性を付与する目的で、マシンカレンダー、スーパーカレダー等の装置を用いて熱及び圧力を加えて表面処理した上で使用することが好ましい。原紙に被転写層４１を形成するに際しては、原紙表面に予め、グロー放電処理、コロナ放電処理、火炎処理、アンカーコート等の前処理をすることが被転写層４１と原紙との密着性を向上する観点から好ましい。
【００５５】
［その他の成分］
前記被転写層４１には、本発明の効果を損なわない限り、層の特性を制御する目的で、その他の成分を添加することができる。
【００５６】
前記被転写層４１には結晶化を早める目的で白色あるいは透明の無機微粒子  （例えば、ＳｉＯ２  、Ａｌ２  Ｏ３  、タルク又はカオリン）を含有させることが好ましい。前記無機微粒子の含有量は、前記混合樹脂に対して０．１〜１０重量％が好ましい。前記無機微粒子は滑り性、耐磨耗性及び耐傷性の向上にも良好な効果を与える。
【００５７】
本発明においては、白色度を向上させ、画像を鮮明にする目的から、前記被転写層４１に無機顔料を含有させることができる。前記無機顔料としては、例え  ば、酸化チタン、硫酸バリウム、酸化亜鉛、タルク、炭酸カルシウム、酸化アルミニウム、酸化ケイ素等の粉末、あるいは、これらの固溶体等を用いることができる。無機顔料の粒子径は、０．０４〜１μｍ程度である。粒子径が０．０４μｍよりも小さいと、無機顔料を樹脂に均一に分散させるのが困難であり好ましくない。また、粒子径が１μｍよりも大きいと、組成物の被覆膜表面が粗くなりすぎて画質の低下をきたすので好ましくない。また、無機顔料の添加量は、前記樹脂組成物に対して、１〜３０重量％が好ましく、３〜１０重量％がより好まし  い。添加量が１重量％より少ないと、白色度を向上させる効果が不良となる場合がある。一方、添加量が３０重量％より多いと、前記被転写層４１の安定性が不良となる場合がある。これらの無機顔料の中で、酸化チタン及び硫酸バリウムが白色度の点から好ましく、好ましい平均粒径は、０．１〜０．８μｍである。
【００５８】
また、前記被転写層４１には、離型剤を含有させることができる。前記離型剤として、ポリエチレンワックス、アミドワックス、シリコン系樹脂の微粉末、フッ素系樹脂の微粉末等の固形あるいはワックス状物質：フッ素系、リン酸エステル系等の界面活性剤：パラフィン系、シリコーン系、フッ素系のオイル類等、従来公知の離型剤が使用できる。
【００５９】
前記被転写層４１には、離型性改良、滑り性改良、帯電防止等の目的で種々の界面活性剤を使用することができる。界面活性剤としては、非イオン性界面活性剤、アニオン性界面活性剤、両性界面活性剤、カチオン性界面活性剤のいずれも用いることができる。
【００６０】
［その他の層］
本発明の電子写真用被転写紙１６に前記支持体４０を用いる場合には、支持体４０と被転写層４１との間に中間層を設けてもよい。中間層を設けることによ  り、クッション層、多孔層、被転写紙の剛度調節層としての機能や、場合によっては接着層としての機能をもたせることができる。また、支持体４０の被転写層４１が形成された面と反対側の面に、被転写紙１６の走行性を高めるためにバックコート層を設けても良い。また、所望の表面電位抵抗が得られない場合には、支持体４０と被転写層４１との間に導電性下塗層を設けてもよい。前記導電性下塗層は、導電性金属酸化物粒子が結合剤中に分散された層である。導電性金属酸化物粒子の材料としては、ＺｎＯ、ＴｉＯ、ＳｎＯ２  、Ａｌ２  Ｏ３  、Ｉｎ２  Ｏ３  、ＳｉＯ２  、ＭｇＯ、ＢａＯ及びＭｏＯ３  が挙げられる。これらは、単独で使用してもよく、これらの複合酸化物を使用してもよい。また、導電性金属酸化物粒子の粒径は、０．２μｍ以下が好ましい。前記導電性下塗層の結合剤の材料としては、ポリビニルアルコール、ポリアクリル酸、ポリアクリルアミド、ポリヒドロキシエチルアクリレート、ポリビニルヒドリン、水溶性ポリエステル、水溶性ポリウレタン、水溶性ナイロン、水溶性エポキシ樹脂、ゼラチン、ヒドロキシエチルセルロース、ヒドロキシプロピルセルロース、カルボキシメチルセルロース及びこれらの誘導体等の水溶性ポリマー：水分散アクリル樹脂、水分散ポリエステル等の水分散型樹脂：アクリル樹脂エマルジョン、ポリ酢酸ビニルエマルジョン、ＳＢＲ（スチレン・ブタジエン・ゴム）エマルジョン等のエマルジョン：アクリル樹脂、ポリエステル樹脂等の有機溶剤可溶型樹脂が挙げられる。これらのうち、水溶性ポリマー、水分散型樹脂及びエマルジョンが好ましい。これらのポリマーに、更に界面活性剤を添加してもよく、また架橋剤等を添加しても良い。
【００６１】
［被転写層形成方法］
本発明の電子写真用被転写紙１６における被転写層４１は、例えば、溶解押出し法により形成される。溶解押出し法においては、加熱された押出し機から広幅のスリットを経て押し出された溶解樹脂膜を、支持体４０に接触させローラーで連続的に圧接するラミネート方法や、同じく溶解樹脂を冷却ロール上に押出し、巻き取ってフィルム化する一般的な方法等が挙げられる。溶解押し出し法によれば、支持体上に、前記樹脂組成物からなる均一な膜を容易に形成することができる。
【００６２】
前記被転写層４１は、支持体４０の一方の表面あるいは両方の表面に形成することができる。前記被転写層４１の層厚は、２０〜４５μｍの範囲が好ましく、２３〜３５μｍの範囲がより好ましい。層厚が２０μｍより薄いと、支持体４０への密着悪化やトナーの埋め込みが悪くなることがある。一方、層厚が４５μｍより厚いと、剛度が高くなりすぎ、例えば、プリンターを通過させるときにジャミングが起こることがある。
【００６３】
前記被転写層４１は、１×１０９    〜１×１０１３Ω□の範囲（２５℃、６５％ＲＨの条件にて）の表面抵抗を有することが好ましい。１×１０９  Ω□未満の場合は、電子写真用被転写紙１６の被転写層４１にトナーが転写される際のトナー量が充分でなく得られるトナー画像の濃度が低くなることがある。一方、１×１０１３Ω□を越える場合は、転写時に必要以上の電荷が発生しトナーが充分に転写されず、画像の濃度が低くなり、電子写真用被転写紙１６の取り扱い中に静電気を帯びて塵埃が付着し易く、また複写時にミスフィード、重送、放電マーク、トナー転写ヌケ等が発生し易くなる。
【００６４】
ところで、上記の如く構成される電子写真用被転写紙１６上には、図２に示すように、カラー画像形成装置１によってフルカラーのトナー画像が転写され定着されるが、この実施の形態では、フルカラーのトナー画像が転写され定着された電子写真用被転写紙１６は、再度ベルト式の定着装置によって、二次定着を受けるように構成されている。なお、上記ベルト式の定着装置は、二次定着を行う定着装置としてではなく、カラー画像形成装置１の内部に配設される定着装置２５として使用しても勿論良く、この場合には、二次定着を行う必要はない。
【００６５】
この実施の形態では、定着ベルトを持つ冷却剥離方式定着装置は、加熱ロールを含む複数のロールにより定着ベルトを回動可能に支持するとともに、前記加熱ロールに定着ベルトを介して加圧ロールを圧接させ、前記定着ベルトと加圧ロールの圧接部を、定着ベルト側にトナー画像が位置するように電子写真用紙転写紙を通過させて、トナー画像を加熱加圧することにより定着し、前記定着ベルトがある程度冷却された状態で、当該定着ベルトから電子写真用転写シートを剥離するように構成されている。
【００６６】
図５は、上記カラー画像形成装置１と組み合わせて使用される二次定着ユニットを示すものである。
【００６７】
この二次定着ユニット５０は、カラー画像形成装置１から排出される電子写真用被転写紙１６が導入される導入口５１を備えており、この導入口５１の内部には、電子写真用被転写紙１６の搬送路を切り替える切替ゲート５２が設けられている。上記カラー画像形成装置１から排出される電子写真用被転写紙１６に対して、二次定着を施さず、そのまま外部の第１の排出トレイ上に排出する場合に  は、切替ゲート５２によって搬送路が上方の第１の搬送路５３に切り替えられ、排出ロール５４によって第１の排出トレイ５５上に排出される。また、上記カラー画像形成装置１から排出される電子写真用被転写紙１６に対して、二次定着処理を施す場合には、切替ゲート５２によって搬送路が下方の第２の搬送路５６に切り替えられ、複数の搬送ロール５７によって、定着ベルトを持つ冷却剥離方式定着装置５８に搬送され、当該定着ベルトを持つ冷却剥離方式定着装置５８により定着処理を受けて、排出ロール５９によって第２の排出トレイ６０上に排出される。
【００６８】
図６は上記二次定着ユニット５０の内部に配設される定着ベルトを持つ冷却剥離方式定着装置を示すものであ  る。
【００６９】
この定着ベルトを持つ冷却剥離方式定着装置５８は、図６に示すように、加熱ロール６１と、当該加熱ロール６１を含む複数のロール６２、６３により回動可能に支持された定着ベルト６４と、前記加熱ロール６１に定着ベルト６４を介して圧接する加圧ロール６５とを備えている。
【００７０】
上記加熱ロール６１としては、例えば、図７に示すように、アルミニウムやステンレス等からなる金属製コア６６の表面に、ゴム硬度が２０〜６０°のシリコンゴム等からなる弾性体層６７を厚さ１〜３ｍｍ程度被覆し、更に当該弾性体層６７の表面にＰＦＡチューブ等からなる離型層６８を被覆して、所定の外径（例えば、５０ｍｍ）に形成したものが用いられる。この加熱ロール６１の内部に  は、加熱源として３００〜３５０Ｗのハロゲンランプ６９が配設されており、当該加熱ロール６１の表面温度が所定の温度（１５５℃〜１９５℃程度）となるように内部から加熱される。
【００７１】
また、上記加圧ロール６５としては、例えば、図７に示す加熱ロール６５と同様に構成したものが用いられ、アルミニウムやステンレス等からなる金属製コア６６の表面に、ゴム硬度が２０〜６０°のシリコンゴム等からなる弾性体層６７を厚さ１〜３ｍｍ程度被覆し、更に当該弾性体層６７の表面にＰＦＡチューブ等からなる離型層６８を被覆して、所定の外径（例えば、５０ｍｍ）に形成したものが用いられる。この加圧ロール６５の内部には、加熱源として３００〜３５０Ｗのハロゲンランプ６９が配設されており、当該加圧ロール６５の表面温度が所定の温度（８０℃〜１８０℃程度）となるように内部から加熱される。
【００７２】
そして、上記加熱ロール６１と加圧ロール６５は、定着ベルト６４を介して、図示しない加圧手段により、４００ｋｇまでの荷重で互いに圧接できるように構成されている。
【００７３】
さらに、上記定着ベルト６４は、加熱ロール６１と、剥離ロール６２と、ウオーク制御ロール６３からなる複数のロールにより回動可能に支持されており、図示しない駆動源によって回転駆動される加熱ロール６１により、所定の移動速度（３０ｍｍ／ｓｅｃ）で回転駆動される。この定着ベルト６４としては、例え  ば、厚さ８０μｍのポリイミド製の無端状フィルム上に、厚さ５０μｍのシリコンゴム層を被覆したものが用いられる。
【００７４】
また、上記定着ベルト６４の内面側には、加熱ロール６１と剥離ロール６２との間に、当該定着ベルト６４を強制的に冷却する冷却用のヒートシンク７０が配設されており、この冷却用ヒートシンク７０によって転写シート１６の冷却及びシート１６の搬送を行う冷却・シート搬送部が構成されている。そして、上記定着ベルト６４は、剥離ロール６２付近において、５０℃〜８０℃程度まで冷却される。
【００７５】
なお、上記冷却用ヒートシンク７０と加熱ロール６１との間には、定着ベルト６４に一定のテンションを付与する小径のテンションロール７１が配設されている。
【００７６】
そして、上記定着ベルトを持つ冷却剥離方式定着装置５８では、図６に示すように、表面にカラートナー画像Ｔが転写・定着された電子写真用被転写紙１６  が、加熱ロール６１と当該加熱ロール６１に定着ベルト６４を介して圧接する加圧ロール６５との圧接部７２（ニップ部）に、カラートナー画像Ｔが加熱ロール６１側に位置するようにして導入され、上記加熱ロール６１と加圧ロール６５との圧接部７２を通過する間に、図８に示すように、カラートナー画像Ｔが電子写真用被転写紙１６上に加熱溶融されて定着される。その際、上記電子写真用被転写紙１６の表面に形成された受像層４３（透明樹脂層）も、加熱されて軟化し、定着ベルト６４の表面に密着した状態となる。
【００７７】
その後、上記加熱ロール６１と加圧ロール６５との圧接部７２において、加熱溶融され、カラートナー画像Ｔが被転写層４１上に定着された電子写真用被転写紙１６は、その表面の被転写層４１が定着ベルト６４の表面に密着したまま状態で、当該定着ベルト６４と共に搬送される。その間、上記定着ベルト６４は、冷却用のヒートシンク７１によって強制的に冷却され、カラートナー画像Ｔ及び被転写層４１が冷却して固化した後、剥離ロール６２によって転写シート１６自身の腰（剛性）によって剥離される。
【００７８】
なお、剥離工程が終了した後の定着ベルト６４の表面は、クリーナ７３によって残留トナー等が除去され、次の定着工程に備えるようになっている。
【００７９】
【実施例】
以下に、実施例を示し本発明を具体的に説明するが、本発明は以下の実施例のみに限定されるものではないことは勿論である。
【００８０】
実施例１
［結晶性ポリエステルＡの合成］
加熱乾燥した３口フラスコに、テレフタル酸ジメチル１９４重量部と、１，９−ノナンジオール１６０重量部と、触媒としてジブチル錫オキサイド０．１５重量部とを入れた後、減圧操作により容器内の空気を窒素ガスにより不活性雰囲気下とし、機械攪拌にて１８０℃で５時間攪拌を行った。
【００８１】
その後、減圧下にて２３０℃まで徐々に昇温を行い２時間攪拌し、粘稠な状態となったところで空冷し、反応を停止させた。得られた樹脂を結晶性ポリエステル樹脂Ａとした。
【００８２】
ゲルパーミエーションクロマトグラフィーによる分子量測定（ポリスチレン換算）で、得られた結晶性ポリエステル樹脂Ａの重量平均分子量（Ｍｗ）は２４０００であり、数平均分子量（Ｍｎ）は１０９００であった。
【００８３】
また、結晶性ポリエステル樹脂Ａの融点（Ｔｍ）を、前述の測定方法により、示差走査熱量計（ＤＳＣ）を用いて測定したところ、明確なピークを有し、ピークトップの温度は９４℃であった。
【００８４】
作製した結晶ポリエステスの一覧を図９に示す。
【００８５】
［非晶性ポリエステルＡの合成］
加熱乾燥した３口フラスコに、テレフタル酸ジメチル１９４重量部と、ビスフェノールＡエチレンオキサイド２５３重量部と、エチレングリコール６２と、触媒としてジブチル錫オキサイド０．１５重量部と、を入れた後、減圧操作により容器内の空気を窒素ガスにより不活性雰囲気下とし、機械攪拌にて１８０℃で５時間攪拌を行った。反応により生成したメタノールと過剰なエチレングリコールを減圧して留去し、その後、減圧下にて２２０℃まで徐々に昇温を行い２時間攪拌し、粘稠な状態となったところで空冷し、反応を停止させた。得られた樹脂を非晶性ポリエステル樹脂Ａとした。
【００８６】
ゲルパーミエーションクロマトグラフィーによる分子量測定（ポリスチレン換算）で、得られた非晶性ポリエステル樹脂Ａの重量平均分子量（Ｍｗ）は２７６００であり、数平均分子量（Ｍｎ）は１０８００であった。
【００８７】
また、非晶性ポリエステル樹脂Ａの融点（Ｔｍ）を、前述の測定方法により、示差走査熱量計（ＤＳＣ）を用いて測定したところ、明確なピークを示さず、図に示すような階段状の吸熱変化が確認された。階段状の吸熱変化量の中間点をとったガラス転移点（Ｔｇ）は８２℃であった。
【００８８】
作製した非結晶ポリエステスの一覧を図１０に示す。
【００８９】
［共重合体Ａの合成］
加熱乾燥した３口フラスコに、テレフタル酸ジメチル１９４重量部と、１，９−ノナンジオール９６重量部と、ビスフェノールＡエチレンオキサイド１０１重量部と、触媒としてジブチル錫オキサイド０．１５重量部とを入れた後、減圧操作により容器内の空気を窒素ガスにより不活性雰囲気下とし、機械攪拌にて１８０℃で５時間攪拌を行った。
【００９０】
その後、減圧下にて２３０℃まで徐々に昇温を行い２時間攪拌し、粘稠な状態となったところで空冷し、反応を停止させた。得られた樹脂を共重合体Ａとし  た。
【００９１】
作製した共重合体の一覧を図１１に示す。
【００９２】
［混合樹脂（１）の作製］
加熱乾燥した３口フラスコに、結晶性ポリエステルＡ６０部、非晶性ポリエステルＡ４０重量部、共重合体Ａ１０重量部入れた後、減圧操作により容器内の空気を窒素ガスにより不活性雰囲気下とし、機械攪拌にて２００℃で攪拌し、３０分で溶融樹脂が透明であることを目視で確認できた。得られた樹脂を混合樹脂  （１）とした。
【００９３】
作製した混合樹脂の一覧を図１２及び図１３に示す。
【００９４】
［電子写真用被転写紙の作製］
２６０℃に加熱された押し出し機のスリットを経て押し出された溶融混合樹脂（１）の膜を厚さ１６０μｍの原紙に対して、２つのロールの間でニップし、ラミネートすることにより、図１に示すように、原紙４０の片面に被転写層４１を形成した電子写真用被転写紙１６を作製した。
【００９５】
上記の電子写真用被転写紙１６を作製する際、及び、作製した被転写紙について、以下の評価を行った。評価結果の一覧を図１４に示す。
【００９６】
＜表面平滑性・光沢性＞
電子写真用被転写紙１６上に、２ロール方式の定着器を取り外した富士ゼロックス社製ＤｏｃｕＰｒｉｎｔ１２５５によりイエロー、マゼンタ、シアンを各色４．５ｇ／ｍ２    で混色して得られるプロセスブラックを２０ｍｍ×２０ｍｍの画像で出力プリントした後、定着ベルトを持つ冷却剥離方式の定着器により画像を定着した。
【００９７】
電子写真用被転写紙に印画されたプロセスブラック画像端部の表面平滑性・光沢性を官能評価により、下記の通り評価した。
○・・・画像端部のレリーフ感・光沢不均一感が感じられないもの
△・・・画像端部と被転写紙面の間で、光沢不均一感が感じられるもの
×・・・画像端部にレリーフ感のあるもの
なお、表面平滑性の観察条件は、すべて同一の環境で行った。
【００９８】
＜クラック＞
電子写真用被転写紙を３０ｍｍ×１００ｍｍに切り出し、直径４０ｍｍ・２０ｍｍのＳＵＳ製円柱に３０秒間巻き付けた後、被転写層のひび割れの有無を評価した。
○・・・直径２０ｍｍの円柱に巻きつてもひび割れなかったもの
△・・・直径２０ｍｍの円柱に巻きつけた際にひび割れが発生したもの
×・・・直径４０ｍｍの円柱に巻きつけた際にひび割れが発生したもの
【００９９】
＜耐熱保存性＞
２枚の電子写真用被転写紙の被転写層を向き合わせ、温度５５℃、湿度３０％ＲＨの環境下で平滑なガラス板に挟み、４０ｇｆ／ｃｍ２  の圧力をかけたまま３日間静置した。その後、室温下で対面している２枚の電子写真被転写紙を剥が  し、被転写層どうしの接着や被転写層表面の変形による光沢ムラの有無を評価した。
○・・・被転写層の破損・光沢ムラが発生しなかったもの
△・・・被転写層表面の光沢にムラがあるもの
×・・・被転写層どうしが接着し、被転写層が破損したもの
【０１００】
実施例２
［非晶性ポリエステルＢの合成］
加熱乾燥した３口フラスコに、テレフタル酸ジメチル１９４重量部と、ビスフェノールＡエチレンオキサイド２５３重量部と、エチレングリコール１２．４重量部と、触媒としてジブチル錫オキサイド０．１５重量部と、を入れた後、減圧操作により容器内の空気を窒素ガスにより不活性雰囲気下とし、機械攪拌にて１８０℃で５時間攪拌を行った。
【０１０１】
その後、減圧下にて２３０℃まで徐々に昇温を行い２時間攪拌し、粘稠な状態となったところで空冷し、反応を停止させた。これにより得られた樹脂を非晶性ポリエステル樹脂Ｂとした。
【０１０２】
ゲルパーミエーションクロマトグラフィーによる分子量測定（ポリスチレン換算）で、得られた非晶性ポリエステル樹脂Ｂの重量平均分子量（Ｍｗ）は１１２００であり、数平均分子量（Ｍｎ）は４９２０であった。
【０１０３】
また、非晶性ポリエステル樹脂Ａの融点（Ｔｍ）を、前述の測定方法により、示差走査熱量計（ＤＳＣ）を用いて測定したところ、明確なピークを示さず、階段状の吸熱変化量の中間をとったガラス転移点（Ｔｇ）は７２℃であった。
【０１０４】
［混合樹脂（２）の作製］
加熱乾燥した３口フラスコに、結晶性ポリエステルＡ６０部、非晶性ポリエステルＢ４０重量部、共重合体Ａ１０重量部入れた後、減圧操作により容器内の空気を窒素ガスにより不活性雰囲気下とし、機械攪拌にて２００℃で攪拌し、１時間で溶融樹脂が透明であることを目視で確認できた。得られた樹脂を混合樹脂  （２）とした。次いで、実施例１と同様の方法で、原紙の片面に混合樹脂（２）からなる被転写層４１を形成した電子写真被転写紙１６を作製し、実施例１と同様の評価を行った。
【０１０５】
比較例１
［結晶性ポリエステルＢの合成］
加熱乾燥した３口フラスコに、１，１０−デカンジカルボン酸２３０重量部  と、１，９−ノナンジオール１６０重量部と、触媒としてジブチル錫オキサイド０．１５重量部とを入れた後、減圧操作により容器内の空気を窒素ガスにより不活性雰囲気下とし、機械攪拌にて１８０℃で５時間攪拌を行った。
【０１０６】
その後、減圧下にて２３０℃まで徐々に昇温を行い２時間攪拌し、粘稠な状態となったところで空冷し、反応を停止させた。得られた樹脂を結晶性ポリエステル樹脂Ｂとした。
【０１０７】
ゲルパーミエーションクロマトグラフィーによる分子量測定（ポリスチレン換算）で、得られた結晶性ポリエステル樹脂Ｂの重量平均分子量（Ｍｗ）は２４０００であり、数平均分子量（Ｍｎ）は１０９００であった。
【０１０８】
また、結晶性ポリエステル樹脂Ｂの融点（Ｔｍ）を、前述の測定方法により、示差走査熱量計（ＤＳＣ）を用いて測定したところ、明確なピークを有し、ピークトップの温度は７２℃であった。
【０１０９】
［共重合体Ｂの合成］
加熱乾燥した３口フラスコに、１，１０−デカンジカルボン酸２３０重量部  と、１，９−ノナンジオール９６重量部と、ビスフェノールＡエチレンオキサイド１０１重量部と、触媒としてジブチル錫オキサイド０．１５重量部とを入れた後、減圧操作により容器内の空気を窒素ガスにより不活性雰囲気下とし、機械攪拌にて１８０℃で５時間攪拌を行った。
【０１１０】
その後、減圧下にて２３０℃まで徐々に昇温を行い２時間攪拌し、粘稠な状態となったところで空冷し、反応を停止させた。得られた樹脂を共重合体Ｂとし  た。
【０１１１】
［混合樹脂（３）の作製］
加熱乾燥した３口フラスコに、結晶性ポリエステルＢ６０部、非晶性ポリエステルＡ４０重量部、共重合体Ｂ１０重量部入れた後、減圧操作により容器内の空気を窒素ガスにより不活性雰囲気下とし、機械攪拌にて２００℃で２時間攪拌を行ったが、溶融樹脂は白濁したままであった。加熱・攪拌を停止し取り出した樹脂は脆く、崩れやすかった。得られた樹脂を混合樹脂（３）とした。次いで実施例１と同様の方法で、原紙の片面に混合樹脂（３）からなる被転写層４１を形成した電子写真用被転写紙１６を作製し、実施例１と同様の評価を行った。
【０１１２】
実施例３
［混合樹脂（４）の作製］
加熱乾燥した３口フラスコに、結晶性ポリエステルＡ４０部、非晶性ポリエステルＡ６０重量部、共重合体Ａ１０重量部入れた後、減圧操作により容器内の空気を窒素ガスにより不活性雰囲気下とし、機械攪拌にて２００℃で１時間で溶融樹脂が透明であることを目視で確認できた。得られた樹脂を混合樹脂（４）とした。次いで実施例１と同様の方法で、原紙の片面に混合樹脂（４）からなる被転写層４１を形成した電子写真用被転写紙１６を作製し、実施例１と同様の評価を行った。
【０１１３】
比較例２
［混合樹脂（５）の作製］
加熱乾燥した３口フラスコに、結晶性ポリエステルＡ２０部、非晶性ポリエステルＡ８０重量部、共重合体Ａ１０重量部入れた後、減圧操作により容器内の空気を窒素ガスにより不活性雰囲気下とし、機械攪拌にて２００℃で１時間で溶融樹脂が透明であることを目視で確認できた。得られた樹脂を混合樹脂（５）とした。次いで実施例１と同様の方法で、原紙の片面に混合樹脂（５）からなる被転写層４１を形成した電子写真用被転写紙１６を作製し、実施例１と同様の評価を行った。
【０１１４】
比較例３
［混合樹脂（６）の作製］
加熱乾燥した３口フラスコに、結晶性ポリエステルＡ８０部、非晶性ポリエステルＡ２０重量部、共重合体Ａ１０重量部入れた後、減圧操作により容器内の空気を窒素ガスにより不活性雰囲気下とし、機械攪拌にて２００℃で１時間で溶融樹脂が透明であることを目視で確認できた。得られた樹脂を混合樹脂（６）とした。次いで実施例１と同様の方法で、原紙の片面に混合樹脂（６）からなる被転写層４１を形成した電子写真用被転写紙１６を作製し、実施例１と同様の評価を行った。
【０１１５】
比較例４
実施例１と同様の方法で、原紙の片面に結晶性ポリエステルＡからなる被転写層４１を形成した電子写真用被転写紙１６を作製し、実施例１と同様の評価を行った。
【０１１６】
比較例５
実施例１と同様の方法で、原紙の片面に非晶性ポリエステルＡからなる被転写層４１を形成した電子写真用被転写紙１６を作製し、実施例１と同様の評価を行った。
【０１１７】
比較例６
実施例１と同様の方法で、原紙の片面に非晶性ポリエステルＢからなる被転写層４１を形成した電子写真用被転写紙１６を作製し、実施例１と同様の評価を行った。
【０１１８】
図１４の結果から、本発明の電子写真用被転写紙１６である実施例１〜２は、トナー画像と紙表面の段差が十分小さく、かつ、温湿度変化によるオフセットやクラックなどの画像破損を生じにくいことがわかる。
【０１１９】
特に、実施例１の結果から、混合する結晶性ポリエステルと非晶性ポリエステルの重量平均分子量が近く、かつ、結晶性ポリエステルの融点と非晶性ポリエステルのガラス転移点が十分高い組合せは、機械強度も耐熱保存性に大変優れているといえる。
【０１２０】
比較例１の結果から、相溶性の悪い組合せからなる混合樹脂からなる被転写層では、樹脂が海島構造をとっているために脆くなり、機械強度が得られないといえる。また、結晶性ポリエステルの融点が低い場合、耐熱保存性も悪くなるといえる。
【０１２１】
比較例２の結果から、結晶性ポリエステルの混合比率が本発明によるものより少ない混合樹脂からなる被転写層では、結晶性由来の効果が得られず、定着性・耐熱性に問題が生じるといえる。
【０１２２】
比較例３・４の結果から、結晶性ポリエステルの混合比率が本発明によるものより多い混合樹脂からなる被転写層では、あるいは結晶性ポリエステルのみからなる被転写層では、表面平滑性・耐久性ともに初期的には良好だが、結晶化が緩慢に進むため、長期の保存で光沢が変化し、更に脆くなることで長期の使用には耐えないといえる。
【０１２３】
比較例５・６の結果から、非晶性ポリエステルのみで被転写層が形成すると、表面平滑性と耐久性を両立できないことといえる。
【０１２４】
【発明の効果】
以上説明したように、この発明によれば、電子写真方式を用いて印画されたトナー画像と紙表面の段差が十分小さく、また光沢性に優れた銀塩写真調の高画質な画像が得られ、かつ、耐熱保存性・機械強度に優れ、保存時の温湿度変化によるオフセットやクラックなどの画像破損を生じさせない電子写真用被転写紙を提供することができる。
【図面の簡単な説明】
【図１】図１はこの発明の実施の形態１に係る電子写真用被転写紙を示す模式断面図である。
【図２】図２はこの発明の実施の形態１に係る電子写真用被転写紙を適用したカラー画像形成装置を示す構成図である。
【図３】図３は電子写真用被転写紙の被転写層を構成する結晶性ポリエステルの吸熱特性を示すグラフである。
【図４】図４は電子写真用被転写紙の被転写層を構成する非晶性ポリエステルの吸熱特性を示すグラフである。
【図５】図５は定着ユニットを示す構成図である。
【図６】図６は定着ベルトを持つ冷却剥離方式定着装置を示す断面図であ  る。
【図７】図７は加熱ロール及び加圧ロールを示す断面図である。
【図８】図８は電子写真用被転写紙の定着状態を示す説明図である。
【図９】図９は結晶性ポリエステルの組成及び特性を示す図表である。
【図１０】図１０は非晶性ポリエステルの組成及び特性を示す図表である。
【図１１】図１１は共重合体の組成及び特性を示す図表である。
【図１２】図１２は混合樹脂の組成及び特性を示す図表である。
【図１３】図１３は混合樹脂の組成及び特性を示す図表である。
【図１４】図１４は実施例及び比較例の評価結果を示す図表である。
【符号の説明】
１６：電子写真用被転写紙、４０：支持体、４１：被転写層。
【図１】
2004233518.tif 000003
【図２】
2004233518.tif 000004
【図３】
2004233518.tif 000005
【図４】
2004233518.tif 000006
【図５】
2004233518.tif 000007
【図６】
2004233518.tif 000008
【図７】
2004233518.tif 000009
【図８】
2004233518.tif 000010
【図９】
2004233518.tif 000011
【図１０】
2004233518.tif 000012
【図１１】
2004233518.tif 000013
【図１２】
2004233518.tif 000014
【図１３】
2004233518.tif 000015
【図１４】
2004233518.tif 000016